СОСТАВ ЖЕСТКОЙ ПОЛИУРЕТАНОВОЙ ПЕНЫ И ПЕНА, ПОЛУЧЕННАЯ ИЗ НЕГО

1. Состав жесткой полиуретановой пены, содержащий:
полиольную композицию, содержащую, по массе относительно массы полиольной композиции, более 70% по меньшей мере одного сложного полиэфирполиола, имеющего среднее гидроксильное число от 150 до менее 300 мг KOH/г и среднюю функциональность по меньшей мере 2;
вспенивающий агент, содержащий воду и вспомогательный вспенивающий агент;
кремнийорганическое сополимерное поверхностно-активное вещество;
от 1% до 5% по массе, относительно массы полиольной композиции, циклического силоксана, имеющего поверхностное натяжение менее 21 дин/см при 25°С, причем массовое отношение циклического силоксана к кремнийорганическому сополимерному поверхностно-активному веществу составляет от 0,6 до менее 2,27;
катализатор и необязательно огнезащитную добавку; и
полиизоцианат;
причем изоцианатный индекс составляет от 180 до 500.
2. Состав пены по п. 1, отличающийся тем, что кремнийорганическое сополимерное поверхностно-активное вещество содержит сополимер простого полиэфира и полисилоксана.
3. Состав пены по п. 1, отличающийся тем, что циклический силоксан выбран из группы, состоящей из гексаметилциклотрисилоксана, октаметилциклотетрасилоксана, декаметилциклопентасилоксана и додекаметилциклогексасилоксана.
4. Состав пены по п. 1, отличающийся тем, что массовое отношение циклического силоксана к кремнийорганическому сополимерному поверхностно-активному веществу составляет от 0,6 до 1,5.
5. Состав пены по п. 1, отличающийся тем, что сложный полиэфирполиол имеет среднее гидроксильное число от 200 до 280 мг KOH/г.
6. Состав пены по п. 1, отличающийся тем, что полиольная композиция содержит, по массе относительно общей массы полиольной композиции, от 30% до 70% первого сложного полиэфирполиола, имеющего гидроксильное число от 200 до 250 мг KOH/г, и от 70% до 30% второго сложного полиэфирполиола, имеющего гидроксильное число от 280 до 320 мг KOH/г.
7. Состав пены по п. 1, содержащая от 0,5% до 1,5% по массе кремнийорганического сополимерного поверхностно-активного вещества относительно общей массы состава пены.
8. Состав пены по п. 1, отличающийся тем, что вспомогательный вспенивающий агент выбран из группы, состоящей из изомеров пентана, 2,2-диметилбутана, фторуглеводородов и гидрофторолефинов, гидрохлорфторолефинов или их смесей.
9. Жесткая полиуретановая пена, содержащая продукт реакции состава пены по п.1.
3
10. Жесткая полиуретановая пена по п. 9, имеющая плотность от 20 до 50 кг/м.
11. Способ получения жесткой полиуретановой пены, включающий обеспечение состава пены по п.1.